(57)【要約】      （修正有）【課題】液晶表示装置の仕様や光源が変わっても、それに応じて赤色画素、緑色画素、青色画素を構成するそれぞれの着色画素形成用組成物を調整することなく、ホワイトバランスに優れたカラーフィルタを提供する。【解決手段】赤色画素Ｒ、緑色画素Ｇ、青色画素Ｂおよび第４の画素が同一の形状と面積からなるカラーフィルタであって、前記第４の画素中に、前記赤色画素Ｒ、緑色画素Ｇ、青色画素Ｂを形成するそれぞれの着色画素形成用組成物の少なくとも一つを用いて着色パターンが形成される。【選択図】図２
2014228579.tif 000002
【特許請求の範囲】
【請求項１】
赤色画素、緑色画素、青色画素および第４の画素が同一の形状と面積からなるカラーフィルタであって、
前記第４の画素中に、前記赤色画素、緑色画素、青色画素を形成するそれぞれの着色画素形成用組成物の少なくとも一つを用いて着色パターンが形成されたことを特徴とするカラーフィルタ。
【請求項２】
前記第４の画素中に、青色画素を形成する青色画素形成用組成物を用いて青色パターンを形成し、前記第４の画素の面積に対する青色パターンの占める面積が１／５０〜１／１０であることを特徴とする請求項１のカラーフィルタ。
【請求項３】
前記第４の画素中に、赤色画素と緑色画素を形成するそれぞれの着色画素形成用組成物を用いて赤色パターンと緑色パターンとを形成し、前記第４の画素の面積に対する赤色パターンと緑色パターンとの占める面積が１／２０〜１／２であることを特徴とする請求項１のカラーフィルタ。
【請求項４】
請求項１〜３のいずれかに記載のカラーフィルタを具備したことを特徴とする液晶表示装置。
【発明の詳細な説明】
【技術分野】
【０００１】
本発明は、液晶表示装置用のカラーフィルタ及びそれを用いた液晶表示装置に関する。
【背景技術】
【０００２】
液晶表示装置は、液晶を対向するＴＦＴ基板とカラーフィルタ基板（以下、カラーフィルタと記す）との間隙に注入し、シール剤によってこれら基板を貼り合わせることにより構成される。カラーフィルタは液晶表示装置をカラー表示するために必要な部材であり、赤色画素、緑色画素、青色画素の３色画素が微細にパターンニングされているものが一般的である。
【０００３】
近年では、液晶表示装置の透過率を向上する方法として、４色のカラーフィルタが提案されている。例えば、特許文献１では、赤、緑、青色画素に加えて、白色画素を有する４色カラーフィルタ基板が提案されている。白色画素には着色剤は含まれておらず透明であり、光源の白色光をそのまま利用することで透過率が向上するものである。
【０００４】
一方、特許文献２には、赤、緑、青色画素に加えて、シアン画素を有する４色のカラーフィルタが提案されている。特許文献１の白色画素は着色材料を含まないため、白色画素の色度は、光源色度と同一と考えられる。通常の赤、緑、青色画素からなる３色カラーフィルタでは、赤、緑、青色画素の加法混色と光源色度との組み合わせで白色を作るが、特許文献１の４色のカラーフィルタのように白色画素の色度と赤、緑、青色画素の加法混色色度がマッチングしていなければ、ホワイトバランスが不良となってしまう。
【０００５】
また、他の例として特許文献３では、第４の画素にごく薄い着色画素を用いてホワイトバランスの調整を行う方法が提案されている。
【０００６】
上記のように、特許文献１では第４の画素が着色剤を含まない透明な画素であるため光源の影響を受け問題がある。一方、特許文献２、３では第４の画素に含まれる着色剤でホワイトバランスを調整しているため、光源により着色剤を調合する必要があり、最終製品である液晶表示装置の仕様が変わると、新たな着色剤の開発が必要となる問題が生じる。
【先行技術文献】
【特許文献】
【０００７】
【特許文献１】特開平１１−２９５７１７号公報
【特許文献２】特開２００７−２２５８５１号公報
【特許文献３】特開２０１２−１５０４５７号公報
【発明の概要】
【発明が解決しようとする課題】
【０００８】
本発明は、液晶表示装置の仕様や光源が変わっても、それに応じて赤色画素、緑色画素、青色画素を構成するそれぞれの着色画素形成用組成物を調整することなく、ホワイトバランスに優れたカラーフィルタを提供することを目的とする。
【課題を解決するための手段】
【０００９】
本発明の請求項１に係る発明は、赤色画素、緑色画素、青色画素および第４の画素が同一の形状と面積からなるカラーフィルタであって、
前記第４の画素中に、前記赤色画素、緑色画素、青色画素を形成するそれぞれの着色画素形成用組成物の少なくとも一つを用いて着色パターンが形成されたことを特徴とするカ
ラーフィルタである。
【００１０】
また、請求項２に係る発明は、前記第４の画素中に、青色画素を形成する青色画素形成用組成物を用いて青色パターンを形成し、前記第４の画素の面積に対する前記パターンの占める面積が１／５０〜１／１０であることを特徴とする請求項１のカラーフィルタである。
【００１１】
また、請求項３に係る発明は、前記第４の画素中に、赤色画素と緑色画素を形成するそれぞれの着色画素形成用組成物を用いて赤色パターンと緑色パターンとを形成し、前記第４の画素の面積に対する赤色パターンと緑色パターンとの占める面積が１／２０〜１／２であることを特徴とする請求項１のカラーフィルタである。
【００１２】
また、請求項４に係る発明は、請求項１〜３のいずれかに記載のカラーフィルタを具備したことを特徴とする液晶表示装置である。
【発明の効果】
【００１３】
本発明の請求項１に係る発明によれば、赤色画素、緑色画素、青色画素および第４の画素が同一の形状と面積からなるカラーフィルタであって、前記第４の画素中に、前記赤色画素、緑色画素、青色画素を形成するそれぞれの着色画素形成用組成物の少なくとも一つを用いて着色パターンを形成することにより、赤色、緑色、青色画素による加法混色を通して得られる色度と光源との色度の差を調整することができ、目的のホワイトバランスを有するカラーフィルタを得ることができる。
【００１４】
また、請求項２の発明によれば、光源の色度が黄色味を帯びている場合、前記第４の画素中に、青色画素を形成する組成物を用いて青色パターンを形成し、前記第４の画素の面積に対する前記パターンの占める面積を１／５０〜１／１０とすることで、第４の画素を通る光は青色パターンを通る光と光源そのものの光が混合し、目的のホワイトバランスを有するカラーフィルタを得ることができる。
【００１５】
また、請求項３の発明によれば、光源の色度が青色味を帯びている場合、記第４の画素中に、赤色画素と緑色画素を形成するそれぞれの組成物を用いて赤色パターンと緑色パターンとを形成し、前記第４の画素の面積に対する赤色パターンと緑色パターンとの占める面積を１／２０〜１／２とすることで、第４の画素を通る光は赤色パターンと緑色パターンを通る光と光源そのものの光が混合し、目的のホワイトバランスを有するカラーフィルタを得ることができる。
【００１６】
上記で説明したように、本発明によれば、液晶表示装置の仕様や光源が変わっても、それに応じて赤色画素、緑色画素、青色画素を構成するそれぞれの着色画素形成用組成物を調整することなく、ホワイトバランスに優れたカラーフィルタ及びそれを具備した液晶表示装置を提供することができる。
【図面の簡単な説明】
【００１７】
【図１】従来のカラーフィルタの一実施形態を示す。
【図２】本発明のカラーフィルタの一実施形態を示す。
【図３】本発明のカラーフィルタの一実施形態を示す。
【図４】本発明のカラーフィルタの一実施形態を示す。
【発明を実施するための形態】
【００１８】
以下、図に基づいて本発明のカラーフィルタを詳細に説明する。
【００１９】
本発明のカラーフィルタは、透明基板の上に予め形成されたブラックマトリクス（１）で区割りされた同一の形状と面積に、赤色画素（Ｒ）、緑色画素（Ｇ）、青色画素（Ｂ）および第４の画素（３）が形成されたカラーフィルタであって、前記第４の画素（３）中に、前記赤色画素（Ｒ）、緑色画素（Ｇ）、青色画素（Ｂ）を形成する着色画素形成用組成物の少なくとも一つを用いて着色パターンが形成されたことを特徴とするカラーフィルタである。
【００２０】
例えば、光源の色度が黄色味を帯びている場合、図２に示すような、前記第４の画素（３）中に、青色画素（Ｂ）を形成する青色画素形成用組成物を用いて、モザイク形状の青色パターン（ｂ）を形成し、前記第４の画素の面積に対する前記青色パターンの占める面積を１／５０〜１／１０とするにより優れたホワイトバランスを得ることができる。前記青色パターンの占める面積が１／５０未満であると、光源の黄色味を抑制することができない。また、１／１０を超えると青味が強くなり過ぎホワイトバランスが不良となる。なお、第４の画素には、青色パタ−ンを除く部位に透明樹脂を充填することが望ましい。
【００２１】
また、例えば、光源の色度が黄色味を帯びている場合、図３に示すような、前記第４の画素（３）中に、青色画素（Ｂ）を形成する青色画素形成用組成物を用いて、ストライプ形状の青色パターン（ｂ）を形成することもできる。この場合も前記と同様に前記第４の画素の面積に対する前記青色パターンの占める面積を１／５０〜１／１０とするにより優れたホワイトバランスを得ることができる。
【００２２】
また、例えば、光源の色度が青色味を帯びている場合、図４に示すような、前記第４の画素（３）中に、赤色画素（Ｒ）と緑色画素（Ｇ）を形成するそれぞれの着色画素形成用組成物を用いて、モザイク形状の赤色パターン（ｒ）と緑色パターン（ｇ）を形成することもできる。この場合、前記第４の画素の面積に対する赤色パターンと緑色パターンとの占める面積を１／２０〜１／２とすることで適正なホワイトバランスを得ることができる。前記赤色パターンと緑色パターンとの占める面積が１／２０未満であると、光源の青色味を抑制することができない。また、１／２を超えると黄色味が強くなり過ぎホワイトバランスが不良となる。
【００２３】
以下、本発明のカラーフィルタの製造方法について具合的に説明する。
【００２４】
本発明のカラーフィルタに係る前記ブラックマトリックス（１）及び各種着色画素は、ブラックマトリックス形成用組成物及び各種着色画素形成用組成物を用いて、フォトリソグラフィ法により形成することができる。
【００２５】
ブラックマトリックス（１）の厚さは０．５〜２．５μｍ、幅は３．０〜４０μｍの範囲で形成される。本発明において好ましいブラックマトリクスの厚さは０．８〜２．０μｍ、幅は４．０〜２０μｍが好ましい。また、赤色画素（Ｒ）・緑色画素（Ｇ）・青色画素（Ｂ）及び第４の画素（３）中の着色パターン（ｒ，ｇ，ｂ）の膜厚（厚さ）は０．５〜３．５μｍが好ましい。
【００２６】
前記ブラックマトリックス（１）は、黒色樹脂を用いて形成された、液晶表示装置のコントラストアップのために画素間に形成する細い遮光パターンである。ブラックマトリックス（１）を形成する方法としては、黒色非感光性樹脂を用いフォトリソグラフィ法によって保護レジストを形成しエッチングによってマトリックス状に形成する方法、或いは黒色感光性樹脂を用いフォトリソグラフィ法によってマトリックス状に形成する方法がある。黒色の色材としては、カーボンブラックや酸化チタン等を用いることができる。
【００２７】
ブラックマトリックス及びカラーフィルタの形成に用いる黒色感光性樹脂及び着色感光
性樹脂は、例えば、樹脂バインダに顔料を分散剤を用いて分散させ、この分散液に重合性モノマー（以下、単にモノマーと記す）、重合開始剤、増感剤、溶剤などを添加して調製される。
【００２８】
本実施形態においては、ブラックマトリックス（１）及び各種着色画素の形成に用いる形成用組成物は、樹脂バインダと開始剤を主成分として、樹脂バインダが光重合、又は熱重合、或いは光重合及び熱重合を経て、三次元架橋される。
【００２９】
光重合に適合する樹脂バインダとしては、例えば、アクリレート樹脂、熱重合に適合する樹脂バインダとしては、例えば、エポキシ樹脂、光重合及び熱重合に適合する樹脂バインダとしては、例えば、エポキシアクリレート樹脂があげられる。
【００３０】
アルカリ可溶性樹脂としては、アクリル酸を含む（メタ）アクリル系樹脂、マレイン酸系樹脂、ロジン系樹脂、ノボラック樹脂などがあげられる。
【００３１】
前記モノマーとしては、例えば、以下に示すようなモノマーを混合して、又は単独で使用することができる。例えば、２−ヒドロキシエチル（メタ）アクリレート、２−ヒドロキシプロピル（メタ）アクリレート、２−エチルヘキシル（メタ）アクリレート等の水酸基を含むモノマーや、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールヘキサ（メタ）アクリレート、グリセロール（メタ）アクリレート等の（メタ）アクリル酸エステル類、あるいは、ペンタエリストールトリ（メタ）アクリレート、ジペンタエリストールヘキサ（メタ）アクリレート、トリシクロデカニル（メタ）アクリレート、ジペンタエリストールヘキサ（メタ）アクリレートのカプロラクトン付加物のヘキサ（メタ）アクリレート、メラミン（メタ）アクリレートなどがあげられる。
【００３２】
前記モノマーはカルボキシル基含有多官能性単量体を含むモノマーであることが好ましい。例えば、ペンタエリスリトール又はその誘導体であっても良い。これらモノマーは、他の樹脂固形分を増やさずに現像性などのフォトリソグラフィ適性を保持したまま、さらには、フォトスペーサの弾性復元率を保持したまま、モノマーの混合比率を高めることができる。
【００３３】
例えば、光重合である場合には、光重合開始剤（以下、単に光開始剤と記す）として、アセトフェノン、２，２’−ジエトキシアセトフェノン、ｐ−ジメチルアセトフェノン、ｐ−ジメチルアミノプロピオフェノン、ジクロロアセトフェノン、トリクロロアセトフェノン、ｐ−ｔｅｒｔ−ブチルアセトフェノン等のアセトフェノン類、ベンゾフェノン、２−クロロベンゾフェノン、ｐ，ｐ’−ビスジメチルアミノベンゾフェノン等のベンゾフェノン類、ベンジル、ベンゾイン、ベンゾインメチルエーテル、ベンゾインイソプロピルエーテル、ベンゾインイソブチルエーテル等のベンゾインエーテル類、ベンジルジメチルケタール、チオキサンソン、２−クロロチオサンソン、２，４−ジエチルチオキサンソン、２−メチルチオキサンソン、２−イソプロピルチオキサンソン等の硫黄化合物、２−エチルアントラキノン、オクタメチルアントラキノン、１，２−ベンズアントラキノン、２，３−ジフェニルアントラキノン等のアントラキノン類、２，４−トリクロロメチル−（４’−メトキシフェニル）−６−トリアジン、２，４−トリクロロメチル−（４’−メトキシナフチル）−６−トリアジン、２，４−トリクロロメチル−（ピペロニル）−６−トリアジン、２，４−トリクロロメチル−（４’−メトキシスチリル）−６−トリアジン等のトリアジン類、アゾビスイソブチロニトリル、ベンゾイルパーオキサイド、クメンパーオキシド等の有機過酸化物、２−メルカプトベンゾイミダゾール、２−メルカプトベンゾオキサゾール、２−メルカプトベンゾチアゾール等のチオール化合物等α−アミノケトン系光開始剤である２−メチル−１［４−（メチルチオ）フェニルト２］−モルフオリノプロパン−１−オン（イルガキュア９０７：チバスペシャリティーケミカルズ社製：商品名）、２−ベンジル−２−ジメチルアミノート（４−モルフオリノフェニルトブノン−１（イルガキュア３６９：ＢＡＳＦ社製）などがあげられる。
【００３４】
赤色画素（Ｒ）には、例えば、色材として、Ｃ．Ｉ．Ｐｉｇｍｅｎｔ  Ｒｅｄ  ７、１４、４１、４８：２、４８：３、４８：４、８１：１、８１：２、８１：３、８１：４、１４６、１６８、１７７、１７８、１７９、１８４、１８５、１８７、２００、２０２、２０８、２１０、２４６、２５４、２５５、２６４、２７０、２７２、２７９等の赤色顔料を用いることができ、黄色顔料や橙色顔料を併用することもできる。
【００３５】
黄色顔料としては、Ｃ．Ｉ．  Ｐｉｇｍｅｎｔ  Ｙｅｌｌｏｗ  １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８７、１８８、１９３、１９４、１９９、１９８、２１３、２１４等が挙げられる。
【００３６】
橙色顔料としては、Ｃ．Ｉ．  Ｐｉｇｍｅｎｔ  Ｏｒａｎｇｅ  ３６、４３、５１、５５、５９、６１、７１、７３等が挙げられる。
【００３７】
緑色画素（Ｇ）には、例えば、Ｃ．Ｉ．Ｐｉｇｍｅｎｔ  Ｇｒｅｅｎ  ７、１０、３６、３７、５８等の緑色顔料を用いることができ、黄色顔料を併用することもできる。黄色顔料としては、赤色画素（Ｒ）に用いる顔料として挙げたものと同様のものが使用可能である。
【００３８】
青色画素（Ｂ）には、例えば、Ｃ．Ｉ．Ｐｉｇｍｅｎｔ  Ｂｌｕｅ  １５、１５：１、１５：２、１５：３、１５：４、１５：６、１６、２２、６０、６４等の青色顔料を用いることができ、紫色顔料を併用することもできる。紫色顔料としては、Ｃ．Ｉ．Ｐｉｇｍｅｎｔ  Ｖｉｏｌｅｔ  １、１９、２３、２７、２９、３０、３２、３７、４０、４２、５０等が挙げられる。
【００３９】
青色画素（Ｂ）が、これら顔料のなかで金属フタロシアニン系青色顔料と、ジオキサジン系紫色顔料のうち１種類以上を含む場合には、０に近い位相差を得ることが容易になる。
【００４０】
その使用量は、顔料の合計重量を基準として、金属フタロシアニン系青色顔料を４０〜１００重量％、ジオキサジン系紫色顔料を１〜５０重量％とすることが、画素の色相や明度、膜厚等の点から好ましく、さらに、金属フタロシアニン系青色顔料を５０〜９８重量％、ジオキサジン系紫色顔料を２〜２５重量％とすることがより好ましい。
【００４１】
上記において金属フタロシアニン系青色顔料としてはＣ．Ｉ．Ｐｉｇｍｅｎｔ  Ｂｌｕ
ｅ  １５：６、ジオキサジン系紫色顔料としてはＣ．Ｉ．Ｐｉｇｍｅｎｔ  Ｖｉｏｌｅｔ
２３が、優れた耐光性、耐熱性、透明性、および着色力等の点から好適である。
【００４２】
上記赤色画素（Ｒ）、緑色画素（Ｇ）、青色画素（Ｂ）については顔料のほか、任意の染料と併用しても良い。
【実施例】
【００４３】
以下、本発明のカラーフィルタをより具体的に説明する。
【００４４】
赤色画素、緑色画素、青色画素を形成するための各種着色画素形成用組成物は、着色顔料、アクリル樹脂（樹脂バインダ）、分散剤、光開始剤、増感剤、有機溶剤からなり、以下のような手順にて作製した。
【００４５】
先ず、着色顔料、分散剤、アクリル樹脂、有機溶剤を攪拌混合して顔料分散体を作製した。次に、この顔料分散体を用いて、モノマー、光開始剤、増感剤、有機溶剤を攪拌混合して着色画素形成用組成物（着色組成物）を作製した。
【００４６】
＜着色顔料＞
着色顔料として、以下の顔料を用いた。
【００４７】
［赤色顔料１（Ｒ−１）］
赤色顔料１（Ｃ．Ｉ．  Ｐｉｇｍｅｎｔ  Ｒｅｄ  ２５４、ＢＡＳＦ社製「ＩＲギャップＨＯＲ  ＲＥＤ  Ｂ−ＣＦ」；Ｒ−１）を使用した。
【００４８】
［赤色顔料２（Ｒ−２）］
赤色顔料２（Ｃ．Ｉ．  Ｐｉｇｍｅｎｔ  Ｒｅｄ  １７７、ＢＡＳＦ社製「ＣＲＯＭＯＰＨＴＡＬ  ＲＥＤ  Ａ２Ｂ」；Ｒ−２）を使用した。
【００４９】
［緑色顔料１（Ｇ−１）］
緑色顔料（Ｃ．Ｉ．  Ｐｉｇｍｅｎｔ  Ｇｒｅｅｎ  ３６、東洋インキ製造社製「ＬＩＯＮＯＬ  ＧＲＥＥＮ  ６ＹＫ」；Ｇ−１）５００部、塩化ナトリウム１３００部、およびジエチレングリコール（東京化成社製）２７０部をステンレス製１ガロンニーダー（井上製作所社製）に仕込み、７０℃で３時間混練した。次に、この混合物を約５リットルの温水に投入し、約７０℃に加熱しながらハイスピードミキサーで約１時間撹拌してスラリー状とした後、濾過、水洗して塩化ナトリウム及びジエチレングリコールを除き、８０℃で２４時間乾燥し、４９６部のソルトミリング処理顔料を得た。
【００５０】
［黄色顔料１（Ｙ−１）］
黄色顔料（Ｃ．Ｉ．  Ｐｉｇｍｅｎｔ  Ｙｅｌｌｏｗ  １３８、ＢＡＳＦ社製「ＰＡＬＩＯＴＯＬ  ＹＥＬＬＯＷ  Ｋ０９６１ＨＤ」）２００部、塩化ナトリウム１５００部、およびジエチレングリコール（東京化成社製）２７０部ステンレス製１ガロンニーダー（井上製作所社製）に仕込み、６０℃で６時間混練した。次に、この混合物を約５リットルの温水に投入し、約７０℃に加熱しながらハイスピードミキサーで約１時間撹拌してスラリー状とした後、濾過し、水洗して塩化ナトリウム及びジエチレングリコールを除き、８０℃で２４時間乾燥し、１９６部のソルトミリング処理顔料を得た。
【００５１】
［青色顔料１（Ｂ−１）］
青色顔料１（Ｃ．Ｉ．  Ｐｉｇｍｅｎｔ  Ｂｌｕｅ  １５：６、東洋インキ製造社製「ＬＩＯＮＯＬ  ＢＬＵＥ  ＥＳ」を使用した。
【００５２】
［紫色顔料１（Ｖ−１）］
紫色顔料１（Ｃ．Ｉ．  Ｐｉｇｍｅｎｔ  Ｖｉｏｌｅｔ  ２３、東洋インキ製造社製「ＬＩＯＮＯＧＥＮ  ＶＩＯＬＥＴ  ＲＬ」を使用した。
【００５３】
＜アクリル樹脂溶液の調製＞
樹脂バインダとしてのアクリル樹脂は以下の方法にて、アクリルアクリル樹脂溶液として調製した。樹脂の分子量は、ＧＰＣ（ゲルパーミエーションクロマトグラフィ）により測定したポリスチレン換算の重量平均分子量である。反応容器にシクロヘキサノン３７０部を入れ、容器に窒素ガスを注入しながら８０℃に加熱して、同温度で下記モノマーおよび熱重合開始剤の混合物を１時間かけて滴下して、重合反応を行った。
メタクリル酸                                    ２０．０部
メチルメタクリレート                            １０．０部
ｎ−ブチルメタクリレート                        ３５．０部
２−ヒドロキシエチルメタクリレート              １５．０部
２，２’−アゾビスイソブチロニトリル              ４．０部
パラクミルフェノールエチレンオキサイド変性アクリレート
（東亜合成社製「アロニックスＭ１１０」）        ２０．０部
【００５４】
滴下終了後、さらに８０℃で３時間反応させた後、アゾビスイソブチロニトリル１．０部をシクロヘキサノン５０部に溶解させたものを添加し、さらに８０℃で１時間反応を続行して、アクリル樹脂の溶液を得た。このアクリル樹脂の重量平均分子量は、約４０，０００であった。
【００５５】
室温まで冷却した後、樹脂溶液約２ｇをサンプリングして１８０℃で２０分間加熱乾燥し、不揮発分を測定し、先に合成した樹脂溶液に不揮発分が２０重量％になるようにシクロヘキサノンを添加して、アクリル樹脂溶液を調製した。
【００５６】
＜顔料分散体の調製＞
下記表１に示す組成（重量比）の混合物を均一に撹拌混合した後、直径０．５ｍｍのジルコニアビーズを用いて、アイガーミルで２時間分散した後、５μｍのフィルタで濾過し、顔料分散体ＲＰ−１、ＧＰ−１、ＢＰ−１を作製した。
【００５７】
【表１】
2014228579.tif 000003
【００５８】
＜着色組成物の調製＞
下記表２に示す組成（重量比）の混合物を均一になるように攪拌混合した後、１μｍのフィルタで濾過して、各色の着色組成物であるＲＲ−１（赤色）、ＧＲ−１（緑色）、ＢＲ−１（青色）を得た。
【００５９】
【表２】
2014228579.tif 000004
【００６０】
上記表２の組成の具体例を以下に示した。
モノマー：トリメチロールプロパントリアクリレート（新中村化学社製「ＮＫエステルＡＴＭＰＴ」）
光開始剤：２−メチル−１−［４−（メチルチオ）フェニル］−２−モルフォリノプロパン−１−オン（ＢＡＳＦ社製「イルガキュア  ９０７」）
増感剤：４，４’−ビス（ジエチルアミノ）ベンゾフェノン（保土ヶ谷化学社製「ＥＡＢ−Ｆ」）
有機溶剤：シクロヘキサノン
【００６１】
＜実施例１＞
以上のようにして得た着色組成物を用いて、透明基板上にあらかじめ形成された膜厚１．１μｍのブラックマトリックスにより区画された領域に各色の画素を形成した。
即ち、透明基板に、赤色画素形成用組成物（着色組成物）であるＲＲ−１をダイコートにより仕上り膜厚２．０μｍとなるように塗布した。次いで、減圧乾燥した後、画素形成用のストライプ状フォトマスクを通して高圧水銀灯の光を５０ｍＪ／ｃｍ２照射し、下記組成のアルカリ現像液にて６０秒間現像した。その後、２３０℃、３０分の条件下に保持して硬化を安定させ赤色画素を得た。なお、仕上り膜厚とは、２３０℃、３０分の条件下に保持して硬化を安定させた状態での膜厚を意味する。
炭酸ナトリウム                                        １．５重量％
炭酸水素ナトリウム                                    ０．５重量％
陰イオン系界面活性剤（花王・ペリレックスＮＢＬ）      ８．０重量％
水                                                  ９０．０重量％
【００６２】
次に、同様にして、緑色の着色組成物であるＧＲ−１をダイコートにより仕上り膜厚が２．０μｍとなるように塗布し、減圧乾燥した後、フォトマスクを通して露光し、現像した後、２３０℃、３０分の条件下に保持して緑色画素を得た。
【００６３】
更に、青色の着色組成物であるＢＲ−１をダイコートにより仕上り膜厚が２．０μｍとなるように塗布し、減圧乾燥した後、青色画素および第４の画素中の青色パターンの形成用フォトマスクを通して露光し、現像した後、２３０℃、３０分の条件下に保持して、仕上り膜厚が２．０μｍの青色画素と第４の画素中に図２に示すモザイク形状の青色パターンを形成した。なお、第４の画素の面積に対する青色パターンの占める面積は１／５０で作製した。
【００６４】
このようにして得られた基板に対し、透明感光性樹脂をダイコートにより仕上り膜厚が２．０μｍとなるように塗布し、減圧乾燥した後、第４の画素を穴埋めするパターンを持つフォトマスクを通して露光、現像した後２３０℃、３０分の条件下に保持して硬膜させた。
【００６５】
さらにオーバーコート層およびフォトスペーサを形成し、透明基板にブラックマトリクスと赤色画素、緑色画素、青色画素および青色パターンが形成された第４の画素とを有するカラーフィルタを作製した。
【００６６】
＜実施例２＞
第４の画素中に図３に示すような青色パターンを形成した以外は、実施例１と同様の方法でカラーフィルタを作成した。なお、第４の画素の面積に対する青色パターンの占める面積は１／３０であった。
【００６７】
＜実施例３＞
緑色画素形成用組成物に明度の低いものを使用し、第４の画素中に図３に示すようなストライプ形状の青色パターンを形成した以外は、実施例１と同様の方法でカラーフィルタを作成した。なお、第４の画素の面積に対する青色パターンの占める面積は１／１４であった。
【００６８】
＜実施例４＞
赤色画素形成と同時に、図４に示すような赤色パターンを有する第４の画素を形成した。次に、緑色画素形成と同時に、図４に示すような緑色パターンを有する第４の画素を形成した。その後、青色画素を形成し、他は実施例１と同様にしてカラーフィルタを作製した。なお、第４の画素の面積に対する赤色パターンと緑色パターンの合計の面積は１／８
であった。
【００６９】
＜実施例５＞
第４の画素の面積に対する赤色パターンと緑色パターンの合計の面積が１／５．５である以外は、実施例４と同様にしてカラーフィルタを作製した。
【００７０】
＜比較例１＞
第４の画素中に青色パターンを形成しないこと以外は、実施例１と同様の方法でカラーフィルタを作製した。
【００７１】
＜比較例２＞
第４の画素中に図３に示すような青色パターンを、第４の画素の面積に対する青色パターンの占める面積が１／１００とした以外は、実施例１と同様にしてカラーフィルタを作製した。
【００７２】
＜比較例３＞
第４の画素中に図３に示すような青色パターンを、第４の画素の面積に対する青色パターンの占める面積が１／９とした以外は、実施例１と同様にしてカラーフィルタを作製した。
【００７３】
＜比較例４＞
第４の画素中に図３に示すような青色パターンを、第４の画素の面積に対する青色パターンの占める面積が１／９とした以外は、実施例３と同様にしてカラーフィルタを作製した。
【００７４】
＜比較例５＞
図４に示すような、第４の画素の面積に対する赤色パターンと緑色パターンの合計の面積が１／２０である以外は、実施例４と同様にしてカラーフィルタを作製した。
１：２０，比較例６では１：２．１とした。
【００７５】
＜比較例６＞
図４に示すような、第４の画素の面積に対する赤色パターンと緑色パターンの合計の面積が１／２．１である以外は、実施例５と同様にしてカラーフィルタを作製した。
【００７６】
＜評価＞
実施例１〜５及び比較例１〜６で得られたカラーフィルタの赤色画素、緑色画素、青色画素及び第４の画素に対して、色度と第４の画素の面積に対する着色パターンの占める面積比を測定した。結果を以下の表３に示す。
【００７７】
【表３】
2014228579.tif 000005
【００７８】
＜比較結果＞
実施例１〜５で得られた本発明品は、いずれも赤緑青加法混色の色度と第４の画素との色度（△ｘ、△ｙ）が概ね０．０１０以内であり、優れたホワイトバランスが得られた。一方、比較例１〜６で得られた比較例品は、上記値のいずれかが０．０１０以上でホワイトバランスとしては問題となる結果を示した。
【産業上の利用可能性】
【００７９】
本発明によれば、優れたホワイトバランスを有するカラーフィルタとそれを具備した液晶表示装置を提供することができる。
【符号の説明】
【００８０】
１・・・ブラックマトリクス
２・・・白色画素
３・・・第四の画素
Ｒ・・・赤色画素
Ｇ・・・緑色画素
Ｂ・・・青色画素
ｒ・・・赤色パターン
ｇ・・・緑色パターン
ｂ・・・青色パターン
【図１】
2014228579.tif 000006
【図２】
2014228579.tif 000007
【図３】
2014228579.tif 000008
【図４】
2014228579.tif 000009